(57)【要約】【課題】  架橋性高分子と溶媒との相溶性を予測する。【解決手段】  少なくとも２水準の架橋密度を有する、同一の高分子の架橋物の溶媒に対する膨潤度ＳA及びＳBを２種類の溶媒を用いて測定し、その二つの測定値ＳA及びＳBを式（Ｉ）：    【数１】2005274313.tif 000010に加入して高分子と２種類のそれぞれの溶媒との間の相互作用パラメータχを計算的に求めて高分子と前記溶媒との相溶性を判定する方法。【選択図】      図１
2005274313.tif 000002
【特許請求の範囲】
【請求項１】
少なくとも２水準の架橋密度を有する、同一の高分子の架橋物の溶媒に対する膨潤度ＳA及びＳBを２種類の溶媒を用いて測定し、その二つの測定値ＳA及びＳBを式（Ｉ）：
【数１】
2005274313.tif 000009
に加入して高分子と２種類のそれぞれの溶媒との間の相互作用パラメータχを計算的に求めて高分子と前記溶媒との相溶性を判定する方法。
【請求項２】
前記２種類の溶媒の少なくとも一方が常温、常圧で気体である流体である請求項１に記載の方法。
【請求項３】
前記常温、常圧で気体である流体が二酸化炭素である請求項２に記載の方法。
【発明の詳細な説明】
【技術分野】
【０００１】
本発明は架橋性高分子の溶媒への溶解性又は相溶性を判定する方法に関する。
【背景技術】
【０００２】
ポリマーを溶媒に溶解させたり、膨潤させたりする場合にポリマーと溶媒との相溶性、溶解性を知ることが必要な場合が多い。そのため従来は常に予じめ予備実験を繰り返した上で相溶性や溶解性を確認する必要があった。ところで架橋ポリマーと溶媒との間には以下のＦｌｏｒｙ−Ｒｅｈｎｅｒの式（ＩＩ）が成立つことが知られている（非特許文献１参照）。
【０００３】
【数１】
2005274313.tif 000003
【０００４】
一方、ポリマーと溶媒が相溶するためには以下の式（ＩＩＩ）の関係を満足することが必要であることも知られている（非特許文献２参照）。
【０００５】
【数２】
2005274313.tif 000004
【０００６】
【非特許文献１】Flory PJ, Rehner J:J. Chem. Phys, 11, 521(1943)
【非特許文献２】野瀬卓平、中浜精一、宮田清蔵／編  大学院高分子科学  Ｐ１０６−１０９（株式会社講談社）
【発明の開示】
【発明が解決しようとする課題】
【０００７】
従って、本発明の目的は任意の架橋性高分子と任意の溶媒の溶解性又は相溶性を簡単に判定することができる方法を提供することにある。
【課題を解決するための手段】
【０００８】
本発明に従えば、少なくとも２水準の架橋密度を有する、同一の高分子の架橋物の溶媒に対する膨潤度ＳA及びＳBを２種類の溶媒を用いて測定し、その二つの測定値ＳA及びＳBを式（Ｉ）：
【０００９】
【数３】
2005274313.tif 000005
【００１０】
に加入して高分子と２種類のそれぞれの溶媒との間の相互作用パラメータχを計算的に求めて高分子と前記溶媒との相溶性を判定する方法が提供される。
【発明の効果】
【００１１】
本発明に従えば、特定の架橋性高分子と特定の溶媒との相溶性（溶解性）を、同一の架橋性高分子の任意の水準の架橋密度を持つ架橋体の当該溶媒中及び他の少なくとも一種の溶媒中のそれぞれでの膨潤度を測定するのみで計算的に容易に求めることができる。
【発明を実施するための最良の形態】
【００１２】
本発明に従って架橋性高分子のχパラメータを求める方法は以下の通りである。即ち、例えば２種類の溶媒（ベンゼン（Ａ）及びｎ−ヘプタン（Ｂ））で膨潤しているχが未知である架橋性高分子の架橋物の膨潤度を求める。この２種類の溶媒のそれぞれに関してＦｌｏｒｙ−Ｒｅｈｎｅｒ式より以下の関係が成立する。
【００１３】
【数４】
2005274313.tif 000006
【００１４】
更に、前記の架橋体と同一の架橋性高分子からなるが架橋密度の異なる架橋体に関しても同様に（ＩＶ）式の関係が成り立つ。こうして得られた二つの式より未知の変数χAおよびχBが連立方程式の解として計算される。また、同一の架橋性高分子からなる異なる架橋密度を持つ架橋体を３つ以上作製して、同様に２種類の溶媒による膨潤度を測定すれば、（Ｉ）式および（Ｉ’）式を使って、変数Ｘおよび変数Ｙを計算し、そのプロットの切片および傾きより精度よくχAおよびχBを求めることができる。なお、χパラメータは温度の関数であるので各溶媒に関する膨潤度測定はそれぞれの溶媒について一定の温度で測定される必要がある。
【実施例】
【００１５】
以下、実施例に従って本発明を更に具体的に説明するが、本発明の範囲をこれらの実施例に限定するものでないことはいうまでもない。
【００１６】
実施例
実施例１
ＳＢＲ−１（日本ゼオン（株）製  ＮＳ−１１６Ｒ；スチレン含有量：２１重量％、ブタジエン部分のビニル含有量：６７モル％）のベンゼン及びｎ−ヘプタンに関するχパラメータを以下のようにして求めた。
ＤＣＰ（ジシクロペンタジエン）を所定量添加し、１７０℃で１０分架橋した有効架橋密度の異なる６種類のＳＢＲの試料を調製した。これらの試料をそれぞれベンゼン及びｎ−ヘプタンに２５℃で浸漬し、膨潤平衡時のゴム体積分率を測定した。試料及び膨潤率、これより計算したＸ，Ｙの値を表Ｉに示す。さらに、前記式（ＩＶ）（但し、溶媒Ａ＝ベンゼン、溶媒Ｂ＝ｎ−ヘプタン）に従った、これらのＸ，Ｙのプロットを図１に示す。このプロットの切片より求めたＳＢＲ−１とベンゼンの相互作用パラメータχBは０．５２４、また、傾きより求めたＳＢＲ−１とｎ−ヘキサンの相互作用パラメータχHは０．６４５であった。
【００１７】
【表１】
2005274313.tif 000007
【００１８】
実施例２
ＤＣＰを所定量添加し、１７０℃で１０分架橋した有効架橋密度の異なる６種類のポリイソプレンゴム（ＩＲ）（日本ゼオン（株）製Ｎｉｐｏｌ  ＩＲ２２００）の試料を調製した。これらの試料を超臨界状態のＣＯ2（８０℃、１０MPa）及びｎ−ヘプタンに浸漬し、それぞれの膨潤平衡時のゴム体積分率を測定した。試料及び膨潤率、これより計算したＸ，Ｙの値を表ＩＩに示す。
【００１９】
【表２】
2005274313.tif 000008
【００２０】
更に、前記式（ＩＶ）（但し溶媒Ａ＝超臨界状態のＣＯ2（８０℃、１０ＭＰａ）、溶媒Ｂ＝ｎ−ヘプタン）に従ったこれらのＸ，Ｙのプロットを図２に示す。このプロットの切片から求めたポリイソプレンゴムと超臨界ＣＯ2（８０℃、１０ＭＰａ）の相互作用パラメータχCO2は１．６７、また、傾きより求めたポリイソプレンゴムとｎ−ヘキサンの相互作用パラメータχHは０．４２９であった。
【００２１】
これらのχの値が次式を満たせば、前記ポリイソプレンゴムと溶媒が相溶する、すなわちポリイソプレンゴムが前記溶媒に溶解すると判定される。
【産業上の利用可能性】
【００２２】
本発明に従えば、任意の架橋性高分子と任意の溶媒との相溶性又は溶解性を簡単な方法で判定することができるので、架橋性高分子を溶解することのできる溶媒の選択方法及び前記高分子の架橋体を加工するために使用する溶媒の選択方法として有用である。
【図面の簡単な説明】
【００２３】
【図１】本発明の実施例１におけるＸ−Ｙプロットを示す図面である。
【図２】本発明の実施例２におけるＸ−Ｙプロットを示す図面である。
【図１】
2005274313.tif 000011
【図２】
2005274313.tif 000012